(57)【特許請求の範囲】
【請求項１】
リチウムイオンの吸蔵・放出が可能な金属もしくは半金属またはこれらの合金、酸化物、窒化物もしくは炭化物を含む粒子と、該粒子を包囲する樹脂炭素材とからなる複合粒子、ならびに
該複合粒子の表面に結合し、かつ、該複合粒子を包囲するナノファイバーおよび／またはナノチューブからなる網状構造体
を含んでなるリチウム二次電池負極用炭素材であって、前記樹脂炭素材および前記網状構造体が、触媒を含有する炭素前駆体の炭化処理により生成したものであることを特徴とするリチウム二次電池負極用炭素材。
【請求項２】
前記触媒が、銅、鉄、コバルト、ニッケル、モリブデンおよびマンガンからなる群より選ばれた少なくとも１種の元素を含む、請求項１に記載のリチウム二次電池負極用炭素材。
【請求項３】
前記金属もしくは半金属が、スズ、ゲルマニウムおよびアルミニウムからなる群より選ばれた少なくとも１種の元素を含む、請求項１又は２に記載のリチウム二次電池負極用炭素材。
【請求項４】
前記樹脂炭素材が細孔を有し、かつ、窒素ガス吸着法を用いたマイクロポア法により算出される０．２５〜０．４５ｎｍの細孔径を有する該細孔の容積が０．１５〜１．５ｃｍ３／ｇである、請求項１〜３のいずれか１項に記載のリチウム二次電池負極用炭素材。
【請求項５】
前記樹脂炭素材が細孔を有し、かつ、窒素ガス吸着法を用いたマイクロポア法により算出される０．２５〜０．４５ｎｍの細孔径を有する該細孔の容積が、前記樹脂炭素材が有する全細孔容積に対して３０容積％以上である、請求項１〜４のいずれか１項に記載のリチウム二次電池負極用炭素材。
【請求項６】
前記網状構造体が炭素を含む、請求項１〜５のいずれか１項に記載のリチウム二次電池負極用炭素材。
【請求項７】
平均粒子径が３μｍ〜１５μｍの範囲内である、請求項１〜６のいずれか１項に記載のリチウム二次電池負極用炭素材。
【請求項８】
前記炭素前駆体が、石油ピッチ、石炭ピッチ、フェノール樹脂、フラン樹脂、エポキシ樹脂およびポリアクリロニトリルからなる群より選択された易黒鉛化材料および／または難黒鉛化材料を含む、請求項１〜７のいずれか１項に記載のリチウム二次電池負極用炭素材。
【請求項９】
請求項１〜８のいずれか１項に記載のリチウム二次電池負極用炭素材を含むリチウム二次電池負極。
【請求項１０】
請求項９に記載のリチウム二次電池負極を含むリチウム二次電池。
【請求項１１】
リチウムイオンの吸蔵・放出が可能な金属もしくは半金属またはこれらの合金、酸化物、窒化物もしくは炭化物を含む粒子と、炭素前駆体と、触媒とを混合することにより、該粒子と該触媒とが該炭素前駆体に分散された混合物を形成し、次いで該混合物に炭化処理を施すことを特徴とする、リチウム二次電池負極用炭素材の製造方法。
【発明の詳細な説明】
【技術分野】
【０００１】
本発明は、リチウム二次電池負極用炭素材、リチウム二次電池負極、リチウム二次電池およびリチウム二次電池負極用炭素材の製造方法に関する。
【背景技術】
【０００２】
電子機器類のポータブル化、コードレス化が進むにつれ、リチウム二次電池の小型軽量化、或いは高エネルギー密度化が、より一層求められている。リチウム二次電池を高密度化するため、その負極材料として、リチウムと合金化するケイ素、スズ、ゲルマニウム、マグネシウム、鉛、およびアルミニウムまたはこれらの酸化物もしくは合金を採用することが知られている。しかしながら、上述のような負極材料は、リチウムイオンを吸蔵する充電時に体積膨張し、反対にリチウムイオンを放出する放電時には体積収縮する。このため充放電サイクルの繰り返しに応じて負極電極の体積が変化し、その結果負極材料が微粉化し、電極から脱落するなどして負極が崩壊することが知られている。
【０００３】
上記問題を克服するため、さまざまな手法、手段が検討されているが、リチウム二次電池負極材料に金属、および酸化物を用いた場合に充放電特性を安定化させることは難しいのが現状である。そこで、例えば、特許文献１に開示されているように、充放電サイクル特性に優れたリチウム二次電池用負極材料として、リチウム合金を形成しうる金属の粒子表面を有機物で被覆した負極活物質が提案されている。特許文献１に記載の負極材料によると、リチウムイオンを吸蔵する際に起こる膨張を抑えるために、金属粒子の一次粒子平均粒径が５００〜１ｎｍのものが用いられると記載されている。しかし、用いる金属粒子の一次粒子径を小さくしたのみでは、充電時のリチウム吸蔵における金属粒子の膨張を抑えることは難しい。
【０００４】
また、例えば、特許文献２に開示されているように、粒径２０ｎｍ以下の金属ナノ結晶と、金属ナノ結晶の表面上に形成された炭素コーティング層を備えることを特徴とする負極活物質が提案されている。特許文献２に記載の負極によると、高容量で、容量維持率の良好なリチウム二次電池が得られる。記載されている負極を長寿命化する技術として、金属結晶をナノ粒子化し、且つ、炭素数が２ないし１０のアルキル基、炭素数３ないし１０のアリールアルキル基、炭素数３ないし１０のアルキルアリール基、または炭素数２ないし１０のアルコキシ基を含む有機分子で、金属結晶表面を被覆することが特徴とされている。特許文献２に記載の金属結晶表面に生成される炭化層の形成は、気相成長法で形成されるものであり、本発明とは本質的に異なる。
【０００５】
また、例えば、特許文献３に開示されているように、金属塩と炭素源となる有機物を混合、非酸化性雰囲気中で焼成することを特長とする負極活物質が提案されているが、特許文献３に記載の負極活物質は金属分を４０質量％までしか含有していない。従って、負極活物質に導入された金属がリチウムイオンを吸蔵する量は少ない。また、吸蔵する量が少ないために金属の膨張が起こりにくく、負極が崩壊しにくいという特徴をもつが、特許文献３による方法での負極活物質高容量化は難しい。
【先行技術文献】
【特許文献】
【０００６】
【特許文献１】特開２００７−２１４１３７号公報
【特許文献２】特開２００７−３０５５６９号公報
【特許文献３】特開平８−２４１７１５号公報
【発明の概要】
【発明が解決しようとする課題】
【０００７】
上記各特許文献に記載のリチウム二次電池用負極は、いずれもリチウムと合金化する金属を炭素で被覆、もしくは処理することによって、充放電サイクルによる負極活物質の体積膨張・収縮をある程度抑えている。しかしながら、上記各特許文献に記載の発明では、充放電サイクルによる負極活物質の微粉化に起因する負極崩壊を完全に防止することができず、リチウム二次電池用負極の充放電サイクル特性が十分であるとはいえない。したがって、本発明は、リチウムイオン二次電池の充放電サイクル特性を一層向上させたリチウム二次電池負極用炭素材、リチウム二次電池負極およびこれを用いたリチウム二次電池を提供することを目的とする。
【課題を解決するための手段】
【０００８】
上述の目的は、以下の第（１）項〜第（１３）項によって達成される。
（１）リチウムイオンの吸蔵・放出が可能な金属もしくは半金属またはこれらの合金、酸化物、窒化物もしくは炭化物を含む粒子と、該粒子を包囲する樹脂炭素材とからなる複合粒子、ならびに
該複合粒子の表面に結合し、かつ、該複合粒子を包囲するナノファイバーおよび／またはナノチューブからなる網状構造体
を含んでなる、リチウム二次電池負極用炭素材。
（２）前記樹脂炭素材および前記網状構造体が、触媒を含有する炭素前駆体の炭化処理により生成したものである、第（１）項に記載のリチウム二次電池負極用炭素材。
（３）前記触媒が、銅、鉄、コバルト、ニッケル、モリブデンおよびマンガンからなる群より選ばれた少なくとも１種の元素を含む、第（２）項に記載のリチウム二次電池負極用炭素材。
（４）前記金属もしくは半金属が、スズ、ゲルマニウムおよびアルミニウムからなる群より選ばれた少なくとも１種の元素を含む、第（１）項〜第（３）項のいずれか１項に記載のリチウム二次電池負極用炭素材。
（５）前記樹脂炭素材が細孔を有し、かつ、窒素ガス吸着法を用いたマイクロポア法により算出される０．２５〜０．４５ｎｍの細孔径を有する該細孔の容積が０．１５〜１．５ｃｍ３／ｇである、第（１）項〜第（４）項のいずれか１項に記載のリチウム二次電池負極用炭素材。
（６）前記樹脂炭素材が細孔を有し、かつ、窒素ガス吸着法を用いたマイクロポア法により算出される０．２５〜０．４５ｎｍの細孔径を有する該細孔の容積が、前記樹脂炭素材が有する全細孔容積に対して３０容積％以上である、第（１）項〜第（５）項のいずれか１項に記載のリチウム二次電池負極用炭素材。
（７）前記網状構造体が炭素を含む、第（１）項〜第（６）項のいずれか１項に記載のリチウム二次電池負極用炭素材。
（８）平均粒子径が３μｍ〜１５μｍの範囲内である、第（１）項〜第（７）項のいずれか１項に記載のリチウム二次電池負極用炭素材。
（９）前記炭素前駆体が、石油ピッチ、石炭ピッチ、フェノール樹脂、フラン樹脂、エポキシ樹脂およびポリアクリロニトリルからなる群より選択された易黒鉛化材料および／または難黒鉛化材料を含む、第（２）項〜第（８）項のいずれか１項に記載のリチウム二次電池負極用炭素材。
（１０）第（１）項〜第（９）項のいずれか１項に記載のリチウム二次電池負極用炭素材を含むリチウム二次電池負極。
（１１）第（１０）項に記載のリチウム二次電池負極を含むリチウム二次電池。
（１２）リチウムイオンの吸蔵・放出が可能な金属もしくは半金属またはこれらの合金、酸化物、窒化物もしくは炭化物を含む粒子と、炭素前駆体と、触媒とを混合することにより、該粒子と該触媒とが該炭素前駆体に分散された混合物を形成し、次いで該混合物に炭化処理を施すことを特徴とする、リチウム二次電池負極用炭素材の製造方法。
【発明の効果】
【０００９】
本発明によると、充放電サイクルによる負極用炭素材の微粉化が抑制されると共に、ナノファイバーおよび／またはナノチューブと複合粒子の間の密着性が維持されることにより該炭素材の導電性の低下が抑えられるため、これまでにない優れた充放電サイクル特性を示すリチウム二次電池負極用炭素材が提供される。
また、リチウム二次電池負極用炭素材の細孔容積を制御することにより、さらに優れた充放電サイクル特性を示すリチウム二次電池負極用炭素材が提供される。
また、本発明によるリチウム二次電池負極用炭素材は、樹脂炭素材とナノファイバーおよび／またはナノチューブとが同一の炭素前駆体から炭化処理時に一緒に形成されるため、別途カーボンナノファイバーおよび／またはカーボンナノチューブを気相法、アーク放電法、プラズマ処理法で用意する必要がなく、製造プロセスが簡便であり、製造コストを抑えることができる。
【図面の簡単な説明】
【００１０】
【図１】図１は、実施例１において得られた炭素材の走査型電子顕微鏡（ＳＥＭ）写真である。
【発明を実施するための形態】
【００１１】
本発明によるリチウム二次電池負極用炭素材は、リチウムイオンの吸蔵・放出が可能な金属もしくは半金属またはこれらの合金、酸化物、窒化物もしくは炭化物を含む粒子と、該粒子を包囲する樹脂炭素材とからなる複合粒子、ならびに該複合粒子の表面に結合し、かつ、該複合粒子を包囲するナノファイバーおよび／またはナノチューブ（以下、「ナノファイバー等」という。）からなる網状構造体を含んでなることを特徴とする。上記樹脂炭素材と網状構造体は、炭素前駆体を、触媒の存在下で、炭化処理することにより形成される。さらに、網状構造体は、見かけ上、上記複合粒子の表面を起点に形成される。
【００１２】
特定の理論に束縛されることを意図するものではないが、本発明におけるナノファイバー等からなる網状構造体は、リチウムイオンの吸蔵・放出が可能な金属もしくは半金属またはこれらの合金、酸化物、窒化物または炭化物を含む粒子と、該粒子を包囲する樹脂炭素材とからなる複合粒子の表面に結合しているため、隣接する別の粒子に起因する網状構造体と交絡しているものと考えられる。このため、ナノファイバー等と複合粒子の間の密着性が高くなり、充放電によるリチウムイオンの吸蔵・放出が可能な粒子の体積膨張収縮に際してナノファイバー等が複合粒子から離れにくくなる。また、隣接する複数の粒子の網状構造体同士が交絡することで全体として伸縮性のある網状構造体が形成されるため、充放電による粒子の体積膨張収縮に際して負極全体の導電性が維持される。そして、負極の導電性が維持されることにより、充放電に伴う抵抗変化を抑制することができ、サイクル特性に優れたものとなる。このような本発明特有の網状構造体は、従来技術のように別途気相法で形成されたカーボンナノファイバー等を添加しただけでは、形成されない。
【００１３】
リチウムイオンの吸蔵・放出が可能な金属もしくは半金属の例として、スズ（Ｓｎ）、ゲルマニウム（Ｇｅ）、アルミニウム（Ａｌ）等を挙げることができる。さらにこれら金属または半金属の合金、酸化物、窒化物または炭化物の例として、一酸化スズ（ＳｎＯ）、窒化スズ（ＳｎＮ）、炭化スズ（ＳｎＣ）、一酸化ゲルマニウム（ＧｅＯ）、窒化ゲルマニウム（Ｇｅ３Ｎ４）、炭化ゲルマニウム（ＧｅＣ）、酸化アルミニウム（Ａｌ２Ｏ３）、窒化アルミニウム（ＡｌＮ）、炭化アルミニウム（Ａｌ４Ｃ３）、アルミニウムリチウム合金（Ａｌ−Ｌｉ系）等を挙げることができる。これら金属または半金属の中では、エネルギー密度が高い点でＳｎが好ましく、さらにその酸化物（ＳｎＯ）は、Ｓｎ単体より充電時の膨張率が小さい点でより好ましい。
【００１４】
本発明による網状構造体を構成するナノファイバー等は、繊維直径１μｍ未満の繊維を含む。ナノファイバーとナノチューブとを厳密に区別する必要はないが、本明細書では特に、繊維直径１００ｎｍ以上のものをナノファイバーと、そして繊維直径１００ｎｍ以下のものをナノチューブとそれぞれ定義する。本発明によるナノファイバー等の元素組成としては、リチウムイオンの吸蔵・放出が可能な粒子の組成によって、本発明のリチウムイオンの吸蔵・放出が可能な金属もしくは半金属を構成する元素および炭素、窒素、酸素等を含む任意の構成が想定される。具体的には、一酸化スズ、炭化スズ、窒化スズ、炭窒化スズ、一酸化ゲルマニウム、炭化ゲルマニウム、窒化ゲルマニウム、炭窒化ゲルマニウム、酸化アルミニウム、炭化アルミニウム、窒化アルミニウム、炭窒化アルミニウム等またはこれらの任意の組合せ事例が想定される。本発明によるナノファイバー等の元素組成は、ナノファイバー等の全体にわたり均一であってもよいし、場所によって異なっていてもよい。さらに、本発明による網状構造体を構成するナノファイバー等には、カーボンナノファイバーおよび／またはカーボンナノチューブ（以下、「カーボンナノファイバー等」という。）が含まれていることが好ましい。カーボンナノファイバー等が存在することにより、複合粒子間の導電性向上が期待される。
【００１５】
本発明による樹脂炭素材は、リチウムイオンが進入するための細孔を有する。このような細孔は、リチウム二次電池負極用炭素材に対して、窒素ガスをプローブ分子としたときに、窒素分子が進入・吸着できる場所である。細孔の大きさ（細孔径）は、０．２５〜０．４５ｎｍの範囲内にあることが好ましい。細孔径が０．２５ｎｍ未満であると、樹脂炭素材の炭素原子の電子雲による遮蔽効果によりリチウムイオンの進入が妨害されるため、充電容量が低下する。一方、細孔径が０．４５ｎｍを超えると、溶媒和されたリチウムイオンが細孔内に捕捉されるため、初期効率（放電容量／充電容量）が低下する。上記細孔径はマイクロポア法（装置：島津製作所製・細孔分布測定装置「ＡＳＡＰ−２０１０」）で測定された値である。
【００１６】
本発明による樹脂炭素材の全細孔容積と細孔容積は、窒素ガスをプローブ分子としたときに窒素分子が進入しうる空間として測定され、窒素ガス吸着法を用いたマイクロポア法により算出される。ここでいう細孔容積とは、各細孔径における細孔の容積を意味する。具体的には、測定時の各相対圧による窒素ガスの吸着量より各細孔径における細孔容積が算出される。本発明による樹脂炭素材の０．２５〜０．４５ｎｍの細孔径を有する細孔容積は、好ましくは０．１５〜１．５ｃｍ３／ｇの範囲内、より好ましくは０．２０〜１．０ｃｍ３／ｇの範囲内である。０．２５〜０．４５ｎｍの細孔径を有する細孔容積が１．５ｃｍ３／ｇ以上であると、充放電における電解液の分解反応が促進され、初期充放電特性が低下する。また、樹脂炭素材の真密度が低下するため、電極としてのエネルギー密度が低下する点でも好ましくない。一方、０．２５〜０．４５ｎｍの細孔径を有する細孔容積が０．１５ｃｍ３／ｇ以下であると、リチウムイオンが進入できる部位が減少して充電容量が低くなるため、好ましくない。また、樹脂炭素材がより緻密な構造になり、リチウムイオンの吸蔵・放出が可能な粒子の膨張を抑えることができず、充放電サイクル特性が低下する。０．２５〜０．４５ｎｍの細孔径を有する細孔容積は、後述する樹脂炭素材の熱処理条件または炭化処理条件（温度、昇温速度、処理時間、処理雰囲気等）によって制御することができる。
【００１７】
本発明による樹脂炭素材は、上記０．２５〜０．４５ｎｍの細孔径を有する細孔の容積が、樹脂炭素材が有する全細孔容積に対して、好ましくは３０容積％以上、より好ましくは４０容積％以上である。ここで樹脂炭素材の全細孔容積とは、リチウム二次電池負極用炭素材の単位質量に対して、上記マイクロポア法における各相対圧の窒素ガス吸着量より算出される各細孔径の細孔容積の総和を指す。
上記０．２５〜０．４５ｎｍの細孔径を有する細孔の容積が上記全細孔容積に対して３０容積％未満であると、十分な充電容量が確保できないため、好ましくない。
【００１８】
本発明のリチウム二次電池負極用炭素材は、その形状に特に制限はなく、塊状、鱗片状、球状、繊維状等の任意の粒子形状を有することができる。また、これら炭素材粒子の大きさは、充放電特性の上で、平均粒子径が３μｍ以上、１５μｍ以下であることが好ましい。更に好ましくは５μｍ以上、１２μｍ以下である。また、より好ましくは、７μｍ以上、１０μｍ以下である。平均粒子径が１５μｍより大きくなると、炭素材粒子間の間隙が大きくなり、リチウム二次電池負極用炭素材として用いた場合に、負極電極の密度を向上させることができなくなるおそれがある。また、平均粒子径が３μｍより小さいと、単位質量当たりで見た場合、炭素材粒子個数が増加することにより全体として嵩高くなり、取り扱いが難しくなるなどの問題が生じるおそれがある。
【００１９】
本発明における粒子径の定義としては、粒子形状とＭｉｅ理論を用いて測定量を粒子径に算出した値とし、有効径と称されるものである。
本発明における平均粒子径は、レーザー回折式粒度分布測定法による測定される体積換算で頻度が５０％となる粒子径を平均粒子径Ｄ５０％として定めた。
【００２０】
本発明によるリチウムイオンの吸蔵・放出が可能な粒子の平均粒子径は、概ね０．５μｍ〜５μｍの範囲内にあることが好ましい。一般に、高い充放電容量を得る上では、平均粒子径を小さくして、リチウムイオンとの接触面積を増やすことが好ましい。しかしながら、上記粒子の平均粒子径が０．５μｍより小さいと、リチウムイオンの吸蔵量が過剰となり、粒子の膨張収縮を網状構造体により抑制することが難しくなるおそれがある。一方、上記粒子の平均粒子径が５μｍより大きいと、高い充放電容量を得ることが難しくなるおそれがある。
【００２１】
本発明におけるリチウム二次電池負極用炭素材は、リチウムイオンの吸蔵・放出が可能な金属もしくは半金属またはこれらの合金、酸化物、窒化物もしくは炭化物を、負極用炭素材に対する質量比で５〜６０質量％含有することが好ましい。上記含有量が５質量％を下回ると、リチウムイオンの吸蔵が少なく、高い充放電容量を得ることが期待できない。一方、上記含有量が６０質量％を上回ると、リチウムイオンの吸蔵・放出における粒子の膨張収縮を網状構造体により抑えるのが困難となり、充放電サイクル特性が低下するおそれがある。ここで、上記の金属もしくは半金属またはこれらの合金、酸化物、窒化物または炭化物の含有量は、ＪＩＳ  Ｋ  ２２７２：１９９８に従う灰分試験法によって測定される。
【００２２】
本発明によるリチウム二次電池負極用炭素材は、リチウムイオンの吸蔵・放出が可能な金属もしくは半金属またはこれらの合金、酸化物、窒化物もしくは炭化物を含む粒子と、炭素前駆体と、触媒とを混合することにより、該粒子と該触媒とが該炭素前駆体に分散された混合物を形成し、次いで該混合物に炭化処理を施すことにより製造される。この炭化処理により、炭素前駆体が樹脂炭素材に転化すると共に、転化した樹脂炭素材とリチウムイオンの吸蔵・放出が可能な粒子とからなる複合粒子を包囲するナノファイバー等からなる網状構造体が、該複合粒子の表面を起点に形成される。炭素前駆体中に触媒を分散させて炭化処理を施すことにより、網状構造体を構成するナノファイバー等、特にカーボンナノファイバー等の生成量を増大させることができる。
【００２３】
炭素前駆体の例としては、石油ピッチ、石炭ピッチ、フェノール樹脂、フラン樹脂、エポキシ樹脂およびポリアクリロニトリルからなる群より選択された易黒鉛化材料または難黒鉛化材料を挙げることができる。易黒鉛化材料と難黒鉛化材料の混合物を使用してもよい。また、フェノール樹脂等に硬化剤（例、ヘキサメチレンテトラミン）を含めてもよく、その場合、硬化剤も炭素前駆体の一部となり得る。
【００２４】
触媒の例としては、銅（Ｃｕ）、鉄（Ｆｅ）、コバルト（Ｃｏ）、ニッケル（Ｎｉ）、モリブデン（Ｍｏ）およびマンガン（Ｍｎ）からなる群より選ばれた少なくとも１種の元素を含むものが挙げられる。触媒元素は、炭素前駆体に不純物として含まれるものであってもよく、その場合、意図的に別途触媒を用意して混合する必要のない場合もある。これらの触媒元素は、リチウムイオンの吸蔵・放出が可能な粒子と触媒とが炭素前駆体に分散された混合物を形成するように、溶液として粒子と混合することが好ましい。このような溶液を提供するため、触媒元素は金属塩化合物として用意することが好ましく、そのような金属塩化合物の例としては、上記元素の、硝酸塩、硫酸塩、塩酸塩等の無機酸根との塩、カルボン酸、スルホン酸、フェノール等の有機酸根との塩、等が挙げられる。また、このような溶液に用いる溶媒としては、水、有機溶媒および水と有機溶媒の混合物の中から適宜選択すればよく、特に有機溶媒の例としては、エタノール、イソプロピルアルコール、トルエン、ベンゼン、ヘキサン、テトラヒドロフラン等が挙げられる。
【００２５】
リチウムイオンの吸蔵・放出が可能な粒子と、炭素前駆体と、触媒とを混合する方法に特に制限はなく、ホモディスパー、ホモジナイザー等の撹拌機による溶融または溶液混合；遠心粉砕機、自由ミル、ジェットミル等の粉砕機による粉砕混合；乳鉢、乳棒による混練混合；等を採用することができる。上記粒子と、炭素前駆体と、触媒とを混合する順序にも特に制限はない。上記粒子と樹脂炭素材からなる粒子において、樹脂炭素材により上記粒子を包囲する複合粒子を形成する上で、溶媒を用いて、上記粒子と炭素前駆体を混合し、スラリー状混合物としてもよいし、上記粒子に炭素前駆体を混合し、炭素前駆体を硬化させ、固形状にしてもよい。また、上記スラリーにおいて、炭素前駆体が液状であれば、溶媒を使用しなくても良い。
【００２６】
本発明のリチウム二次電池負極用炭素材の粒度分布を調整する場合は、公知の粉砕方法、分級方法を採用すればよい。粉砕装置の例としては、ハンマーミル、ジョークラッシャー、衝突式粉砕器等が挙げられる。また、分級方法の例としては、気流分級、篩による分級が可能であり、特に気流分級装置の例として、ターボクラシファイヤー、ターボプレックス等が挙げられる。
【００２７】
炭化処理のための加熱温度は、好ましくは４００〜１４００℃、より好ましくは６００〜１３００℃の範囲内で適宜設定すればよい。上記加熱温度に至るまでの昇温速度に特に制限はなく、好ましくは０．５〜６００℃／時、より好ましくは２０〜３００℃／時の範囲内で適宜設定すればよい。上記加熱温度での保持時間は、好ましくは４８時間以内、より好ましくは１〜１２時間の範囲内で適宜設定すればよい。また、炭化処理は、アルゴン、窒素、二酸化炭素等の還元雰囲気において実施すればよい。さらに、炭化処理を２段階以上に分けて実施することにより、得られる樹脂炭素材の物性を制御することが好ましい。例えば、４００〜７００℃の温度で１〜６時間程度処理（一次炭化）した後、上述の粉砕処理により所期の平均粒子径を有する炭素材を得、さらにその炭素材を１０００℃以上の温度で処理（二次炭化）することが好ましい。
【００２８】
このように、本発明よるリチウム二次電池負極用炭素材は、樹脂炭素材と、ナノファイバー等からなる網状構造体とが炭化処理により一緒に形成されるため、別途ナノファイバー等を気相法、アーク放電法、プラズマ処理法で用意する必要がなく、製造プロセスが簡便であり、且つコストを下げることができる。
【００２９】
上述のようにして得られた炭素材を負極活物質として用いることにより、本発明によるリチウム二次電池負極を作製することができる。本発明によるリチウム二次電池負極は、従来公知の方法で作製することができる。例えば、負極活物質としての本発明による炭素材に、バインダー、導電剤等を加えて適当な溶媒または分散媒で所定粘度としたスラリーを調製し、これを金属箔等の集電体に塗工し、厚さ数μｍ〜数百μｍのコーティングを形成させる。そのコーティングを５０〜２００℃程度で熱処理することにより溶媒または分散媒を除去することにより、本発明による負極を得ることができる。
【００３０】
本発明による負極の作製に用いられるバインダーは、従来公知の材料であればよく、例えば、ポリフッ化ビニリデン樹脂、ポリテトラフルオロエチレン、スチレン・ブタジエン共重合体、ポリイミド樹脂、ポリアミド樹脂、ポリビニルアルコール、ポリビニルブチラール等を使用することができる。また、本発明による負極の作製に用いられる導電剤は、導電補助材として通常使用されている材料であればよく、例として、黒鉛、アセチレンブラック、ケッチェンブラック等が挙げられる。さらに、本発明による負極の作製に用いられる溶媒または分散媒は、負極活物質、バインダー、導電剤等を均一に混合できる材料であればよく、例として、Ｎ−メチル−２−ピロリドン、メタノール、アセトニトリル等が挙げられる。
【００３１】
さらに、本発明によるリチウム二次電池負極を用いることにより、本発明によるリチウム二次電池を作製することができる。本発明によるリチウム二次電池は、従来公知の方法で作製することができ、一般に、本発明による負極と、正極と、電解質とを含み、さらにこれらの負極と正極が短絡しないようにするセパレータを含む。電解質がポリマーと複合化された固体電解質であってセパレータの機能を併せ持つものである場合には、独立したセパレータは不要である。
【００３２】
本発明によるリチウム二次電池の作製に用いられる正極は、従来公知の方法で作製することができる。例えば、正極活物質に、バインダー、導電剤等を加えて適当な溶媒または分散媒で所定粘度としたスラリーを調製し、これを金属箔等の集電体に塗工し、厚さ数μｍ〜数百μｍのコーティングを形成させ、そのコーティングを５０〜２００℃程度で熱処理することにより溶媒または分散媒を除去すればよい。正極活物質は、従来公知の材料であればよく、例えば、ＬｉＣｏＯ２等のコバルト複合酸化物、ＬｉＭｎ２Ｏ４等のマンガン複合酸化物、ＬｉＮｉＯ２等のニッケル複合酸化物、これら酸化物の混合物、ＬｉＮｉＯ２のニッケルの一部をコバルトやマンガンに置換したもの、ＬｉＦｅＶＯ４、ＬｉＦｅＰＯ４等の鉄複合酸化物、等を使用することができる。
【００３３】
電解質としては、公知の電解液、常温溶融塩（イオン液体）、及び有機系もしくは無機系の固体電解質などを用いることができる。公知の電解液としては、例えば、エチレンカーボネートおよびプロピレンカーボネートなどの環状炭酸エステル、エチルメチルカーボネートおよびジエチルカーボネートなどの鎖状炭酸エステルなどが挙げられる。また、常温溶融塩（イオン液体）としては、例えば、イミダゾリウム系塩、ピロリジニウム系塩、ピリジニウム系塩、アンモニウム系塩、ホスホニウム系塩、スルホニウム系塩などが挙げられる。前記固体電解質としては、例えば、ポリエーテル系ポリマー、ポリエステル系ポリマー、ポリイミン系ポリマー、ポリビニルアセタール系ポリマー、ポリアクリロニトリル系ポリマー、ポリフッ化アルケン系ポリマー、ポリ塩化ビニル系ポリマー、ポリ（塩化ビニル−フッ化ビニリデン）系ポリマー、ポリ（スチレン−アクリロニトリル）系ポリマー、及びニトリルゴムなどの直鎖型ポリマーなどに代表される有機系ポリマーゲル；ジルコニアなどの無機セラミックス；ヨウ化銀、ヨウ化銀硫黄化合物、ヨウ化銀ルビジウム化合物などの無機系電解質；などが挙げられる。また、前記電解質にリチウム塩を溶解したものを二次電池用の電解質として用いることができる。また、電解質に難燃性を付与するために難燃性電解質溶解剤を加えることもできる。同様に、電解質の粘度を低下させるために可塑剤を加えることもできる。
【００３４】
電解質に溶解させるリチウム塩としては、例えば、ＬｉＰＦ６、ＬｉＣｌＯ４、ＬｉＣＦ３ＳＯ３、ＬｉＢＦ４、ＬｉＡｓＦ６、ＬｉＮ（ＣＦ３ＳＯ２）２、ＬｉＮ（Ｃ２Ｆ５ＳＯ２）２およびＬｉＣ（ＣＦ３ＳＯ２）３などが挙げられる。上記リチウム塩は、単独で用いても、また２種以上を組み合わせて用いてもよい。上記リチウム塩は、電解質全体に対して、一般に０．１質量％〜８９．９質量％、好ましくは１．０質量％〜７９．０質量％の含有量で用いられる。電解質のリチウム塩以外の成分は、リチウム塩の含有量が上記範囲内にあることを条件に、適当な量で添加することができる。
【００３５】
上記電解質に用いられるポリマーとしては、電気化学的に安定であり、イオン伝導度が高いものであれば特に制限はなく、例えば、アクリレート系ポリマー、ポリフッ化ビニリデン等を使用することができる。また、重合性官能基を有するオニウムカチオンと重合性官能基を有する有機アニオンとから構成される塩モノマーを含むものから合成されたポリマーは、特にイオン伝導度が高く、充放電特性のさらなる向上に寄与し得る点で、より好ましい。電解質中のポリマー含有量は、好ましくは０．１質量％〜５０質量％、より好ましくは１質量％〜４０質量％の範囲内である。
【００３６】
上記難燃性電解質溶解剤としては、自己消火性を示し、かつ、電解質塩が共存した状態で電解質塩を溶解させることができる化合物であれば特に制限はなく、例えば、リン酸エステル、ハロゲン化合物、フォスファゼン等を使用することができる。
【００３７】
上記可塑剤の例としては、エチレンカーボネート、プロピレンカーボネート等の環状炭酸エステル、エチルメチルカーボネート、ジエチルカーボネート等の鎖状炭酸エステル、等が挙げられる。上記可塑剤は、単独で用いても、また２種以上を組み合わせて用いてもよい。
【００３８】
本発明によるリチウム二次電池にセパレータを用いる場合、正極と負極の間の短絡を防止することができ、電気化学的に安定である従来公知の材料を使用すればよい。セパレータの例としては、ポリエチレン製セパレータ、ポリプロピレン製セパレータ、セルロース製セパレータ、不織布、無機系セパレータ、グラスフィルター等が挙げられる。電解質にポリマーを含める場合には、その電解質がセパレータの機能を兼ね備える場合もあり、その場合、独立したセパレータは不要である。
【００３９】
本発明の二次電池の製造方法としては、公知な方法が適用できる。例えば、まず、上記で得た正極および負極を、所定の形、大きさに切断して用意し、次いで、正極と負極を直接接触しないように、セパレータを介して貼りあわせ、それを単層セルとする。次いで、この単層セルの電極間に、注液などの方法により、電解質を注入する。このようにして得られたセルを、例えば、ポリエステルフィルム／アルミニウムフィルム／変性ポリオレフィンフィルムの三層構造のラミネートフィルムからなる外装体に挿入し封止することにより、二次電池が得られる。得られた二次電池は、用途により、単セルとして用いても、複数のセルを繋いだモジュールとして用いてもよい。
【実施例】
【００４０】
以下、本発明をより具体的に説明するための実施例を提供する。
【００４１】
＜実施例１＞
ノボラック型フェノール樹脂（住友ベークライト株式会社製ＰＲ−５１５３０）１００質量部およびヘキサメチレンテトラミン（三菱瓦斯化学株式会社製）１０質量部を３０質量部のメタノールを加えた４つ口フラスコに溶解させ、さらに一酸化スズ（関東化学株式会社製）２５質量部（平均粒子径１．２μｍ）、硝酸鉄（関東化学株式会社製）０．０４３質量部を添加し、これらを室温下、回転数２５０ｒｐｍで１２０分間混合し、樹脂スラリーを得た。攪拌終了後、得られた樹脂スラリーを２００℃にて５時間硬化処理を行った。硬化処理後、窒素雰囲気下にて昇温し、４５０℃到達後１０時間の炭化を行った。得られた炭素材を平均粒子径が８μｍになるまで粉砕処理を行い、粉砕処理により得られた炭素材を、さらに昇温し、１１００℃到達後１０時間の炭化処理を行い、二次電池負極用炭素材を得た。得られた炭素材について、下記測定法により測定のところ、０．２５〜０．４５ｎｍの細孔容積は、０．５５ｃｍ３／ｇであり、全細孔容積に対して４５容積％であった。また、得られた炭素材について、走査型電子顕微鏡（ＳＥＭ）を用いて観察を行ったところ、炭素材粒子表面に繊維直径が４５ｎｍのナノファイバーの生成が確認された。また、得られた炭素材には半金属として一酸化スズが２９．６質量％含有されていた。
【００４２】
得られた炭素材を走査型電子顕微鏡（ＳＥＭ）で観察した結果（電子顕微鏡写真）を図１に示す。図１からわかるように、白く写った繊維状のナノファイバー等からなる網状構造体が炭素材の粒子表面から発生し、これらの粒子を包囲していることが確認された。
【００４３】
炭素材の評価
細孔容積と細孔分布の測定
測定試料を島津製作所製・細孔分布測定装置「ＡＳＡＰ−２０１０」を用いて、６２３Ｋで真空加熱前処理することで吸着ガスを脱着、プローブガスとしてＮ２を用い、絶対圧７６０ｍｍＨｇ、相対圧０．００５〜０．８６の範囲で７７．３Ｋでの吸着等温線を測定し、得られた吸着媒質の比表面積・吸着量から吸着層の厚さｔを介し、ＨａｌｓｅｙおよびＨａｌｓｅｙ  ａｎｄ  Ｊｕｒａの厚み式をもとに平均細孔水理半径を算出し、細孔容積を次式に基づいて計算した。
ＨａｌｓｅｙおよびＨａｌｓｅｙ  ａｎｄ  Ｊｕｒａの厚み式については、以下に説明した通りである。
ｔ＝（Ｍ×Ｖｓｐ／２２４１４）×（Ｖａ／Ｓ）
［式中、ｔ：吸着層の統計的厚さ、Ｍ：吸着質の分子量、Ｖａ：吸着媒単位質量当りの吸着量、Ｖｓｐ：吸着質ガスの比容積、Ｓ：吸着媒の比表面積］
ｔＩ＝ＨＰ１×［ＨＰ２／ｌｎ（ＰｒｅｌＩ）］ＨＰ３
［式中、ｔＩ：Ｉｔｈポイントの厚み、ＨＰ１：Ｈａｌｓｅｙパラメーター＃１、ＨＰ２：Ｈａｌｓｅｙパラメーター＃２、ＨＰ３：Ｈａｌｓｅｙパラメーター＃３、ＰｒｅｌＩ：Ｉｔｈポイントの相対圧力（ｍｍＨｇ）］
平均水理半径（ｎｍ）：ＲＩ＝（ｔＩ＋ｔＩ−１）／２０
Ｉｔｈポイント目に遮断した細孔表面積の増分ΔＳ：ΔＳ＝ＳＩ−１−ＳＩ
Ｉｔｈポイント目に遮断した積算細孔表面積（ｍ２／ｇ）Ｓ：Ｓ＝Ｓ１＋Ｓ２＋Ｓ３＋・・・・・Ｓｎ
Ｉｔｈポイント目に遮断した細孔容積の増分ΔＶ：
ΔＶ＝（Ｓ×１０４ｃｍ２／ｍ２）×（ＲＩ×１０−８ｃｍ／Å）
Ｉｔｈポイント目の細孔容積ΔＶ／ΔＲＩ（ｃｍ３／ｇ）：ΔＶ／ΔＲＩ＝ΔＶ／ｔＩ−ｔＩ−１
なお、上記Ｉｔｈポイント目というのは、各相対圧による個々の測定ポイントのことをいう。
Ｉｔｈポイント目に遮断した細孔容積（ｃｍ３／ｇ）：Ｖ＝Ｖ１＋Ｖ２＋Ｖ３＋・・・・・Ｖｎ。
【００４４】
炭素材の粒子径は、レーザー回折折散乱粒度分布測定装置（ベックマン・コールター（株）社製ＬＳ−２３０）を用いて測定した。平均粒子径は体積換算とし、頻度が累積で５０％になったところを平均粒子径と定義した。
【００４５】
充放電特性の評価
（１）負極の作製
上記で得られた炭素材を用い、これに対して結着剤としてポリフッ化ビニリデン１０％、アセチレンブラック３％の割合で、それぞれ配合し、さらに、希釈溶媒としてＮ−メチル−２−ピロリドンを適量加え混合し、スラリー状の負極用混合物を調製した。
この負極スラリー状混合物を１０μｍの銅箔の両面に塗布し、その後、１１０℃で１時間真空乾燥した。真空乾燥後、ロールプレスによって電極を１００μｍに加圧成形した。これを幅４０ｍｍで長さ２９０ｍｍの大きさに切り出し負極を作製した。この負極を用いて、リチウムイオン二次電池用電極としてφ１３ｍｍの径で打ち抜き負極とした。
【００４６】
（２）リチウムイオン二次電池の作製
上記負極、セパレータ（ポリプロピレン製多孔質フィルム：直径φ１６、厚さ２５μｍ）、作用極としてリチウム金属（直径φ１２、厚さ１ｍｍ）の順で、宝泉製２０３２型コインセル内の所定の位置に配置した。さらに、電解液としてエチレンカーボネートとジエチレンカーボネートの混合液（体積比が１：１）に、過塩素酸リチウムを１［モル／リットル］の濃度で溶解させたものを注液し、リチウムイオン二次電池を作製した。
【００４７】
（３）電池特性の評価
〈初期充放電特性評価〉
充電容量については、充電時の電流密度を２５ｍＡ／ｇとして定電流充電を行い、電位が０Ｖに達した時点から、０Ｖで定電圧充電を行い、電流密度が１．２５ｍＡ／ｇになるまでに充電した電気量を充電容量とした。
一方、放電容量については、放電時の電流密度も２５ｍＡ／ｇとして定電流放電を行い、電位が２．５Ｖに達した時点から、２．５Ｖで定電圧放電を行い、電流密度が１．２５ｍＡ／ｇになるまでに放電した電気量を放電容量とした。
なお、充放電特性の評価は、充放電特性評価装置（北斗電工（株）製：ＨＪＲ−１０１０ｍＳＭ８）を用いて行った。
また、以下の式により初回の充放電効率を定義した。
初回充放電効率（％）＝初回放電容量（ｍＡｈ／ｇ）／初回充電容量（ｍＡｈ／ｇ）×１００
【００４８】
〈サイクル性評価〉
初期充放電特性評価条件を２００回繰り返し測定した後に得られた放電容量を２００サイクル目の放電容量とした。また、以下の式によりサイクル性（２００サイクル容量維持率）を定義した。
サイクル性（％、２００サイクル容量維持率）＝２００サイクル目の放電容量（ｍＡｈ／ｇ）／初回放電容量（ｍＡｈ／ｇ）×１００
【００４９】
〈負荷特性評価〉
初期充放電特性評価により得られた放電容量を基準容量（Ｃ０）とし、基準容量を充電した後に、充電量を１時間で放電させる電流密度にて放電を行い、得られた放電容量を１Ｃ容量とした。同様に基準容量を充電した後に、充電量を２分で放電させる電流密度で放電を行い、得られた放電容量を３０Ｃ容量とした。また、以下の式により負荷特性（％、３０Ｃでの容量  対  １Ｃでの容量）を定義した。
負荷特性（％、３０Ｃでの容量  対  １Ｃでの容量）＝３０Ｃ容量（ｍＡｈ／ｇ）／１Ｃ容量（ｍＡｈ／ｇ）×１００
【００５０】
＜実施例２＞
ノボラック型フェノール樹脂（住友ベークライト株式会社製ＰＲ−５１５３０）１００質量部およびヘキサメチレンテトラミン（三菱瓦斯化学株式会社製）１０質量部を３０質量部のメタノールを加えた４つ口フラスコに溶解させ、さらに一酸化スズ（関東化学株式会社製）２５質量部（平均粒子径１．２μｍ）、硝酸鉄（関東化学株式会社製）０．２５質量部を添加し、これらを室温下、回転数２５０ｒｐｍで１２０分間混合し、樹脂スラリーを得た。攪拌終了後、得られた樹脂スラリーを２００℃にて５時間硬化処理を行った。硬化処理後、窒素雰囲気下にて昇温し、５００℃到達後６時間の炭化を行った。得られた炭素材を平均粒子径が９μｍになるまで粉砕処理を行い、粉砕処理により得られた炭素材を、さらに昇温し、１１００℃到達後３時間の炭化処理を行い、二次電池用炭素材を得た。得られた炭素材について、０．２５〜０．４５ｎｍの細孔容積は、０．５７ｃｍ３／ｇであり、全細孔容積に対して５１容積％であった。また、得られた炭素材について、走査型電子顕微鏡（ＳＥＭ）を用いて観察を行ったところ、炭素材粒子表面に繊維直径が５０ｎｍのナノファイバーの生成が確認された。また、得られた負極用炭素材には半金属として一酸化スズが２９．７質量％含有されていた。
【００５１】
＜実施例３＞
ノボラック型フェノール樹脂（住友ベークライト株式会社製ＰＲ−５１５３０）１００質量部およびヘキサメチレンテトラミン（三菱瓦斯化学株式会社製）１０質量部を３０質量部のメタノールを加えた４つ口フラスコに溶解させ、さらに一酸化スズ（関東化学株式会社製）２５質量部（平均粒子径１．２μｍ）、硝酸鉄（関東化学株式会社製）０．５１質量部を添加し、これらを室温下、回転数２５０ｒｐｍで１２０分間混合し、樹脂スラリーを得た。攪拌終了後、得られた樹脂スラリーを２００℃にて５時間硬化処理を行った。硬化処理後、窒素雰囲気下にて昇温し、４５０℃到達後１０時間の炭化を行った。得られた炭素材を平均粒子径が１１μｍになるまで粉砕処理を行い、粉砕処理により得られた炭素材を、さらに昇温し、１０５０℃到達後１０時間の炭化処理を行い、二次電池用炭素材を得た。得られた炭素材について、０．２５〜０．４５ｎｍの細孔容積は、０．６２ｃｍ３／ｇであり、全細孔容積に対して５２容積％であった。また、得られた炭素材について、走査型電子顕微鏡（ＳＥＭ）を用いて観察を行ったところ、炭素材粒子表面に繊維直径が５０ｎｍのナノファイバーの生成が確認された。また、得られた負極用炭素材には半金属として一酸化スズが２８．７質量％含有されていた。
【００５２】
＜実施例４＞
ノボラック型フェノール樹脂（住友ベークライト株式会社製ＰＲ−５１５３０）１００質量部およびヘキサメチレンテトラミン（三菱瓦斯化学株式会社製）１０質量部を３０質量部のメタノールを加えた４つ口フラスコに溶解させ、さらに一酸化スズ（関東化学株式会社製）３０質量部（平均粒子径１．２μｍ）、硝酸銅（関東化学株式会社製）０．１２質量部を添加し、これらを室温下、回転数２５０ｒｐｍで１２０分間混合し、樹脂スラリーを得た。攪拌終了後、得られた樹脂スラリーを１７０℃にて３時間硬化処理を行った。硬化処理後、窒素雰囲気下にて昇温し、５００℃到達後６時間の炭化を行った。得られた炭素材を平均粒子径が１０μｍになるまで粉砕処理を行い、粉砕処理により得られた炭素材を、さらに昇温し、１１００℃到達後１時間の炭化処理を行い、二次電池用炭素材を得た。得られた炭素材について、０．２５〜０．４５ｎｍの細孔容積は、０．３８ｃｍ３／ｇであり、全細孔容積に対して４９容積％であった。また、得られた炭素材について、走査型電子顕微鏡（ＳＥＭ）を用いて観察を行ったところ、炭素材粒子表面に繊維直径が４０ｎｍのナノファイバーの生成が確認された。また、得られた負極用炭素材には半金属として一酸化スズが３３．６質量％含有されていた。
【００５３】
＜実施例５＞
ノボラック型フェノール樹脂（住友ベークライト株式会社製ＰＲ−５１５３０）１００質量部およびヘキサメチレンテトラミン（三菱瓦斯化学株式会社製）１０質量部を３０質量部のメタノールを加えた４つ口フラスコに溶解させ、さらに一酸化スズ（関東化学株式会社製）６３質量部（平均粒子径２．２μｍ）、硝酸銅（関東化学株式会社製）０．４０質量部を添加し、これらを室温下、回転数２５０ｒｐｍで１２０分間混合し、樹脂スラリーを得た。攪拌終了後、得られた樹脂スラリーを１７０℃にて３時間硬化処理を行った。硬化処理後、窒素雰囲気下にて昇温し、５００℃到達後３時間の炭化を行った。得られた炭素材を平均粒子径が１０μｍになるまで粉砕処理を行い、粉砕処理により得られた炭素材を、さらに昇温し、１２００℃到達後８時間の炭化処理を行い、二次電池用炭素材を得た。得られた炭素材について、０．２５〜０．４５ｎｍの細孔容積は、０．３１ｃｍ３／ｇであり、全細孔容積に対して４７容積％であった。また、得られた炭素材について、走査型電子顕微鏡（ＳＥＭ）を用いて観察を行ったところ、炭素材粒子表面に繊維直径が６０ｎｍのナノファイバーの生成が確認された。また、得られた負極用炭素材には半金属として一酸化スズが５１質量％含有されていた。
【００５４】
＜実施例６＞
メタクレゾール（関東化学株式会社製）１００質量部と４３％ホルムアルデヒド水溶液（住友ベークライト株式会社製）５３．３質量部、しゅう酸（関東化学株式会社製）３質量部を攪拌機及び冷却管を備えた３つ口フラスコに入れ、１００℃で３時間反応後、昇温脱水し、メタクレゾール樹脂９０質量部を得た。上記操作を繰り返して得られたメタクレゾール樹脂１００質量部に対してヘキサメチレンテトラミン（三菱瓦斯化学株式会社製）を１０質量部の割合で添加したものを粉砕混合した後、３０質量部のジメチルスルホアミド（関東化学株式会社製）を加えた４つ口フラスコに溶解させ、さらに硝酸銅（関東化学株式会社製）０．９８質量部、一酸化スズ（関東化学株式会社製）２５質量部（平均粒子径３．３μｍ）を加え３時間攪拌を行った。攪拌終了後、得られたスラリーを２００℃にて３時間硬化処理を行った。硬化処理後、窒素雰囲気下にて昇温し、４５０℃到達後６時間の炭化を行った。得られた炭素材を平均粒子径が７μｍになるまで粉砕処理を行い、粉砕処理により得られた炭素材を、さらに昇温し、１１００℃到達後１０時間の炭化処理を行い、二次電池用炭素材を得た。得られた炭素材について、０．２５〜０．４５ｎｍの細孔容積は、０．４５ｃｍ３／ｇであり、全細孔容積に対して５２容積％であった。また、得られた炭素材のＳＥＭ観察を行ったところ、炭素材粒子表面にナノファイバーが３５ｎｍの炭素繊維の生成が確認された。また、得られた負極用炭素材には半金属として一酸化スズが２８．３質量％含有されていた。さらに、実施例１と同様にして、リチウムイオン二次電池を作製して、充放電特性を評価した。
【００５５】
＜実施例７＞
ノボラック型フェノール樹脂（住友ベークライト株式会社製ＰＲ−５１５３０）１００質量部およびヘキサメチレンテトラミン（三菱瓦斯化学株式会社製）１０質量部を３０質量部のメタノールを加えた４つ口フラスコに溶解させ、さらに一酸化スズ（関東化学株式会社製）２５質量部（平均粒子径２．２μｍ）、硝酸ニッケル（関東化学株式会社製）０．５２質量部を添加し、これらを室温下、回転数２５０ｒｐｍで１２０分間混合し、樹脂スラリーを得た。攪拌終了後、得られた樹脂スラリーを１７５℃にて５時間硬化処理を行った。硬化処理後、窒素雰囲気下にて昇温し、５００℃到達後３時間の炭化を行った。得られた炭素材を平均粒子径が９μｍになるまで粉砕処理を行い、粉砕処理により得られた炭素材を、さらに昇温し、１１００℃到達後３時間の炭化処理を行い、二次電池用炭素材を得た。得られた炭素材について、０．２５〜０．４５ｎｍの細孔容積は、０．２５ｃｍ３／ｇであり、全細孔容積に対して４０容積％であった。また、得られた炭素材について、走査型電子顕微鏡（ＳＥＭ）を用いて観察を行ったところ、炭素材粒子表面に繊維直径が４０ｎｍのナノファイバーの生成が確認された。また、得られた負極用炭素材には半金属として一酸化スズが２９．６質量％含有されていた
【００５６】
＜実施例８＞
ノボラック型フェノール樹脂（住友ベークライト株式会社製ＰＲ−５１５３０）１００質量部およびヘキサメチレンテトラミン（三菱瓦斯化学株式会社製）１０質量部を３０質量部のメタノールを加えた４つ口フラスコに溶解させ、さらにアルミニウム粉末（関東化学株式会社製をボールミルにて粉砕したもの）３０質量部（平均粒子径３．７μｍ）、硝酸銅（関東化学株式会社製）０．５５質量部を添加し、これらを室温下、回転数２５０ｒｐｍで１２０分間混合し、樹脂スラリーを得た。攪拌終了後、得られた樹脂スラリーを１７０℃にて３時間硬化処理を行った。硬化処理後、窒素雰囲気下にて昇温し、４５０℃到達後１０時間の炭化を行った。得られた炭素材を平均粒子径が１０μｍになるまで粉砕処理を行い、粉砕処理により得られた炭素材を、さらに昇温し、１１００℃到達後３時間の炭化処理を行い、二次電池用炭素材を得た。得られた炭素材について、０．２５〜０．４５ｎｍの細孔容積は、０．５２ｃｍ３／ｇであり、全細孔容積に対して５６容積％であった。また、得られた炭素材について、走査型電子顕微鏡（ＳＥＭ）を用いて観察を行ったところ、炭素材粒子表面に繊維直径が４０ｎｍのナノファイバーの生成が確認された。また、得られた負極用炭素材には金属としてアルミニウムが３３．６質量％含有されていた。
【００５７】
＜比較例１＞
ノボラック型フェノール樹脂（住友ベークライト株式会社製ＰＲ−５１５３０）１００質量部およびヘキサメチレンテトラミン（三菱瓦斯化学株式会社製）１０質量部を３０質量部のメタノールを加えた４つ口フラスコに溶解させ、さらに一酸化スズ（関東化学株式会社製）２５質量部（平均粒子径１．２μｍ）を室温下、回転数２５０ｒｐｍで１２０分間混合し、樹脂スラリーを得た。攪拌終了後、得られた樹脂スラリーを１７５℃にて５時間硬化処理を行った。硬化処理後、窒素雰囲気下にて昇温し、４５０℃到達後１０時間の炭化を行った。得られた炭素材を平均粒子径が１１μｍになるまで粉砕処理を行い、粉砕処理により得られた炭素材を、さらに昇温し、１０５０℃到達後１０時間の炭化処理を行い、二次電池用炭素材を得た。得られた炭素材について、０．２５〜０．４５ｎｍの細孔容積は、０．０３ｃｍ３／ｇであり、全細孔容積に対して２５容積％であった。また、得られた炭素材について、走査型電子顕微鏡（ＳＥＭ）を用いて観察を行ったところ、炭素材粒子表面にナノファイバーの生成は確認されなかった。また、得られた負極用炭素材には半金属として一酸化スズが２９．２質量％含有されていた。さらに、実施例１と同様にして、リチウムイオン二次電池を作製して、充放電特性を評価した。
【００５８】
＜比較例２＞
ノボラック型フェノール樹脂（住友ベークライト株式会社製ＰＲ−５１５３０）１００質量部およびヘキサメチレンテトラミン（三菱瓦斯化学株式会社製）１０質量部を３０質量部のメタノールを加えた４つ口フラスコに溶解させ、さらに一酸化スズ（関東化学株式会社製）２５質量部（平均粒子径１．２μｍ）を室温下、回転数２５０ｒｐｍで１２０分間混合し、樹脂スラリーを得た。攪拌終了後、得られた樹脂スラリーを２００℃にて５時間硬化処理を行った。硬化処理後、窒素雰囲気下にて昇温し、５００℃到達後１０時間の炭化を行った。得られた炭素材を平均粒子径が９μｍになるまで粉砕処理を行い、粉砕処理により得られた炭素材を、さらに昇温し、１２５０℃到達後１０時間の炭化処理を行い、二次電池用炭素材を得た。また、得られた炭素材について、走査型電子顕微鏡（ＳＥＭ）を用いて観察を行ったところ、炭素材粒子表面にナノファイバーの生成は確認されなかった。得られた炭素材について、０．２５〜０．４５ｎｍの細孔容積は、０．１２ｃｍ３／ｇであり、全細孔容積に対して５４容積％であった。また、得られた負極用炭素材には半金属として一酸化スズが２８．６質量％含有されていた。さらに、実施例１と同様にして、リチウムイオン二次電池を作製して、充放電特性を評価した。
【００５９】
上記各実施例、比較例について、炭素材の評価結果を表１に、電池特性の評価結果を表２に示す。
【００６０】
【表１】
0005482094.tif 000002
【００６１】
【表２】
0005482094.tif 000003
【００６２】
表１、表２から明らかなように、実施例１〜８のリチウムイオン二次電池は、２００サイクル後の放電容量維持率が８０％以上あり、同２０％程度の比較例１、２と比べ、充放電サイクル特性が顕著に向上した。これは、図１に代表されるように、実施例ではナノファイバー等からなる網状構造体が複合粒子の表面から発生し、これらの粒子を包囲している結果、充放電サイクルによる負極用炭素材の膨張収縮に伴う微粉化が抑制されたためであると考えられる。比較例では、粒子を包囲する網状構造体が存在しないため、充放電サイクルによる負極用炭素材の膨張収縮に伴う微粉化が進行し、実質的に電極が崩壊した。
【図１】
0005482094.tif 000004